(57)【要約】【課題】十分な硬化時間が確保でき、浸透性と強度発現性を兼ね備えた、低アルカリ型注入材を提供する。【解決手段】二酸化ケイ素と塩基性炭酸カルシウムを含有してなる注入材料であり、二酸化ケイ素の平均粒径が１μｍ以下である該注入材料であり、塩基性炭酸カルシウムの平均粒径が１μｍ以下である該注入材料であり、分散剤を含有してなる該注入材料であり、二酸化ケイ素、塩基性炭酸カルシウム及び水を含有してなる注入材であり、二酸化ケイ素と水を含有してなる懸濁液と、塩基性炭酸カルシウムと水を含有してなる懸濁液とを含有してなる注入材である。【選択図】なし【特許請求の範囲】
【請求項１】
二酸化ケイ素と塩基性炭酸カルシウムを含有してなる注入材料。
【請求項２】
塩基性炭酸カルシウムの組成式が２ＣａＣＯ３・ｘＣａ（ＯＨ）２・ｎＨ２Ｏである（ｘは（（ＣａＣＯ３のモル数）／（ｘＣａ（ＯＨ）２のモル数））×２で示される数であり、かつ、ｘは0.2〜２である）請求項１に記載の注入材料。
【請求項３】
二酸化ケイ素の平均粒径が１μｍ以下である請求項１に記載の注入材料。
【請求項４】
塩基性炭酸カルシウムの平均粒径が１μｍ以下である請求項１に記載の注入材料。
【請求項５】
分散剤を含有してなる請求項１〜４のうちの１項に記載の注入材料。
【請求項６】
二酸化ケイ素、塩基性炭酸カルシウム及び水を含有してなる注入材。
【請求項７】
二酸化ケイ素と水を含有してなる懸濁液と、塩基性炭酸カルシウムと水を含有してなる懸濁液とを含有してなる注入材。
【請求項８】
塩基性炭酸カルシウムの組成式が２ＣａＣＯ３・ｘＣａ（ＯＨ）２・ｎＨ２Ｏである（ｘは（（ＣａＣＯ３のモル数）／（ｘＣａ（ＯＨ）２のモル数））×２で示される数であり、かつ、ｘは0.2〜２である）請求項６又は７に記載の注入材料。
【請求項９】
二酸化ケイ素の平均粒径が１μｍ以下である請求項６又は７に記載の注入材。
【請求項１０】
塩基性炭酸カルシウムの平均粒径が１μｍ以下である請求項６又は７に記載の注入材。
【請求項１１】
分散剤を含有してなる請求項６又は７に記載の注入材。
【請求項１２】
二酸化ケイ素と水を含有してなる懸濁液と、塩基性炭酸カルシウムと水を含有してなる懸濁液とを混合し、注入してなることを特徴とする注入工法。
【請求項１３】
二酸化ケイ素と水と分散剤を含有してなる懸濁液と、塩基性炭酸カルシウムと水を含有してなる懸濁液とを混合し、注入してなることを特徴とする注入工法。
【発明の詳細な説明】
【技術分野】
【０００１】
本発明は、注入材料、注入材及び注入工法に関する。
【背景技術】
【０００２】
セメントやスラグを微粉砕して水に分散させた懸濁液型注入材で地盤の補強や止水を行なう注入工法が用いられている（特許文献１〜５）。しかしながら、地盤が細砂、シルト、あるいは岩盤に生じている極めて小さな亀裂部では、高い浸透性能が要求されるため、上記を微粉砕した懸濁液型注入材を用いても浸透性が小さく、注入が困難となる場合があった。
【０００３】
【特許文献１】特開平６−３３０５７号公報
【特許文献２】特開平１１−１１６３１６号公報
【特許文献３】特開２００１−９８２６９号公報
【特許文献４】特開２００３−１１９４６４号公報
【特許文献５】特開２００４−２３１８８４号公報
【０００４】
そこで、高い浸透性能が要求される地盤では、水ガラスやシリカゾルを主体とする溶液型注入材が使用されている（特許文献６〜９）。しかしながら、溶液型注入材は、細砂に対しては、浸透による地盤の改良が期待できるが、シルトや岩盤に生じている極めて小さな亀裂部については、溶液型注入材自体の圧縮強度（ホモゲル強度）が小さいため、地盤の改良が期待通りに出来なかったり、アルカリやシリカが徐々に溶出し、耐久性や環境汚染が問題となったりする場合がある。
【０００５】
【特許文献６】特開平６−１０１４００号公報
【特許文献７】特開平７−１７３４６９号公報
【特許文献８】特開２００４−１９６９２２号公報
【特許文献９】特開２００５−２８２１９３号公報
【０００６】
そこで、懸濁液型注入材より微細なシリカフュームを主体とする超微粒子型の注入材が提案されている。その場合、シリカフュームは単独で硬化しない。シリカフュームを硬化させるためには、硬化剤が必要である。アルミン酸ナトリウムやケイ酸ナトリウムを硬化剤とするもの（特許文献１０）、水酸化カルシウムを硬化剤とするもの（特許文献１１）、炭酸ナトリウム、炭酸カリウム、水酸化ナトリウムを硬化剤とするもの（特許文献１２）、セメント、スラグ等を硬化剤とするもの（特許文献１３）等が提案されている。
【０００７】
しかしながら、上記硬化剤は強アルカリ性であるため、シリカフュームと混合直後に瞬結し、十分な浸透性が期待できない。又、強アルカリ性であるため、地下水を汚染し、環境への影響が懸念される。
【０００８】
【特許文献１０】特開平５−９８２５７号公報
【特許文献１１】特開平８−４１４５５号公報
【特許文献１２】特開平２００３−３０６３６８号公報
【特許文献１３】特開平２００６−１１７８８７号公報
【０００９】
超微粒子シリカ、炭酸カルシウム及び無機化合物（ＫＣｌ、ＮａＨＳＯ４・Ｈ２Ｏ）又は水ガラスを含有する注入材（特許文献１４）が提案されている。しかしながら、特許文献１４は、超微粒子シリカはコロイダルシリカであり、炭酸カルシウムは重質炭酸カルシウムであって塩基性炭酸カルシウムでない。特許文献１４は、無機化合物（ＫＣｌ、ＮａＨＳＯ４・Ｈ２Ｏ）又は水ガラスを併用しても、強度発現性が悪く、耐久性も不十分である。
【００１０】
【特許文献１４】特開平４−２９８５９８号公報
【発明の開示】
【発明が解決しようとする課題】
【００１１】
シリカフュームを含む二酸化ケイ素及び水を主体とする注入材は、従来の強アルカリを主体とした硬化剤では瞬結するため浸透性が劣ることが課題であった。
【００１２】
本発明は、硬化剤として塩基性炭酸カルシウムを用いることにより、十分な硬化時間が確保でき、浸透性と強度発現性を兼ね備えた、注入材を提供できる。
【課題を解決するための手段】
【００１３】
即ち、本発明は、二酸化ケイ素と塩基性炭酸カルシウムを含有してなる注入材料であり、塩基性炭酸カルシウムの組成式が２ＣａＣＯ３・ｘＣａ（ＯＨ）２・ｎＨ２Ｏである（ｘは（（ＣａＣＯ３のモル数）／（ｘＣａ（ＯＨ）２のモル数））×２で示される数であり、かつ、ｘは0.2〜２である）該注入材料であり、二酸化ケイ素の平均粒径が１μｍ以下である該注入材料であり、塩基性炭酸カルシウムの平均粒径が１μｍ以下である該注入材料であり、分散剤を含有してなる該注入材料であり、二酸化ケイ素、塩基性炭酸カルシウム及び水を含有してなる注入材であり、二酸化ケイ素と水を含有してなる懸濁液と、塩基性炭酸カルシウムと水を含有してなる懸濁液とを含有してなる注入材であり、塩基性炭酸カルシウムの組成式が２ＣａＣＯ３・ｘＣａ（ＯＨ）２・ｎＨ２Ｏである（ｘは（（ＣａＣＯ３のモル数）／（ｘＣａ（ＯＨ）２のモル数））×２で示される数であり、かつ、ｘは0.2〜２である）該注入材料であり、二酸化ケイ素の平均粒径が１μｍ以下である該注入材であり、塩基性炭酸カルシウムの平均粒径が１μｍ以下である該注入材であり、分散剤を含有してなる該注入材であり、二酸化ケイ素と水を含有してなる懸濁液と、塩基性炭酸カルシウムと水を含有してなる懸濁液とを混合し、注入してなることを特徴とする注入工法であり、二酸化ケイ素と水と分散剤を含有してなる懸濁液と、塩基性炭酸カルシウムと水を含有してなる懸濁液とを混合し、注入してなることを特徴とする注入工法である。
【発明の効果】
【００１４】
本発明の注入材は、十分な硬化時間が確保できる、浸透性と強度発現性を兼ね備えている、といった効果を有する。
【発明を実施するための最良の形態】
【００１５】
本発明における部や％は特に規定しない限り質量基準である。以下、本発明を詳細に説明する。
【００１６】
なお、本発明では、二酸化ケイ素と塩基性炭酸カルシウムを含有する粉末状の材料を注入材料、さらに水を加えて懸濁状としたものを注入材、その注入材を用いて地盤等に注入する方法を注入工法と定義する。
【００１７】
本発明で使用する二酸化ケイ素としては、金属シリコン、フェロシリコン、又はジルコニアを製造する過程で電気炉から発生するフューム（シリカフューム）を捕集する方法により製造したシリカ粉末が挙げられる。例えば、金属シリコン粉末を分散させたスラリーを高温場に噴射し燃焼、酸化させる方法、四塩化ケイ素等のハロゲン化物のように、ガス化したケイ素化合物を火炎中に送り製造する方法等の、いわゆる、乾式法により製造したシリカ粉末、ケイ酸塩水溶液からゾルゲル法により沈降生成させて製造する方法等の、いわゆる湿式法より製造したシリカ粉末が挙げられる。シリカ粉末の製造方法は、特に限定するものでない。これらの中では、特に乾式法により製造したシリカ粉末が、凝集(ストラクチャー)が少ない点から、好ましい。
【００１８】
二酸化ケイ素のＳｉＯ２成分の含有率は、浸透性の点から、95％以上が好ましく、98%以上がより好ましい。
【００１９】
本発明の塩基性炭酸カルシウムとは、水酸化カルシウムの懸濁液と炭酸ガスを反応させることによって化学法で製造される中間生成物等をいう。塩基性炭酸カルシウムは、非特許文献１〜３に示した方法で製造することができる。
【００２０】
【非特許文献１】Gypsum ＆ Lime  No.196、p3-12 （1985）
【非特許文献２】Gypsum ＆ Lime  No.196、p12-22 （1985）
【非特許文献３】Gypsum ＆ Lime  No.203、p25-32 （1986）
【００２１】
本発明の塩基性炭酸カルシウムの組成式は、例えば、２ＣａＣＯ３・ｘＣａ（ＯＨ）２・ｎＨ２Ｏで示される。ｘは（（ＣａＣＯ３のモル数）／（ｘＣａ（ＯＨ）２のモル数））×２で示される数である。ｘは0.2〜２が好ましく、0.5〜１がより好ましい。ｘが0.2未満ではｐＨ値が低く注入材が硬化しない恐れがあり、２を超えるとｐＨ値が高く注入材が瞬結する恐れがある。結晶水であるｎは一般に、0.5〜３の間にあるが、特に限定されるものではない。
【００２２】
二酸化ケイ素及び塩基性炭酸カルシウムの一次粒子の平均粒径は地盤への浸透性の点から１μｍ以下が好ましく、0.1〜0.5μｍがより好ましい。１μｍを超えると浸透性や強度が小さくなる恐れがある。
【００２３】
二酸化ケイ素と塩基性炭酸カルシウムの混合割合は、二酸化ケイ素100部に対して、塩基性炭酸カルシウム３〜300部が好ましく、10〜100部がより好ましい。塩基性炭酸カルシウム量が３部未満だと注入材の強度が小さくなる恐れがあり、300部を超えると注入材が瞬結する恐れがある。
【００２４】
本発明の注入材とは、二酸化ケイ素、塩基性炭酸カルシウム、及び、水を含有する懸濁液をいう。水の割合は、必要とする強度によって決定される。二酸化ケイ素、塩基性炭酸カルシウムと水を一緒に混合して注入材としても良いが、比較的硬化時間の短い注入材では、ミキサーやホースに注入材が付着、硬化する恐れがある。本発明は、事前に二酸化ケイ素と水からなる懸濁液１と、塩基性炭酸カルシウムと水をからなる懸濁液２をそれぞれ作製し、２つの懸濁液を合流することで比較的硬化時間が短い注入材でも問題なく地盤に注入することができる。
【００２５】
懸濁液１の水量は、二酸化ケイ素100部に対して、50〜1000部が好ましく、100〜300部がより好ましい。懸濁液２の水量は、塩基性炭酸カルシウム100部に対して、50〜1000部が好ましく、100〜300部がより好ましい。水量が50部未満だと浸透性が小さくなる恐れがあり、1000部を超えると注入材の強度が小さくなる恐れがある。
【００２６】
懸濁液１と懸濁液２の混合比率は、二酸化ケイ素と塩基性炭酸カルシウムの混合割合が、二酸化ケイ素100部に対して、塩基性炭酸カルシウム３〜300部となるように調整すれば本発明を達成できる。例えば、懸濁液１と懸濁液２の混合比率は、容積比で５：１〜１：５が好ましく、２：１〜１：２がより好ましく、１：１が、最もより好ましい。
【００２７】
本注入材は、分散剤を使用しても良い。分散剤としては、リグニンスルホン酸塩、オキシカルボン酸塩、ナフタレンスルホン酸塩、メラミンスルホン酸塩、ポリカルボン酸塩、及び、ポリアクリル酸塩からなる群のうちの１種以上が浸透性を向上させる点で好ましく、ポリアクリル酸塩がより好ましい。
【００２８】
分散剤の使用量は、二酸化ケイ素100部に対して、固形分量で0.01〜10部が好ましく、0.1〜３部がより好ましい。
【００２９】
さらに、硬化時間調整剤を使用できる。
【００３０】
二酸化ケイ素と塩基性炭酸カルシウム及び水、あるいは二酸化ケイ素と水、塩基性炭酸カルシウムと水を合わせて懸濁液とする場合、通常のグラウトミキサーが使用できるが、さらに地盤への浸透性を向上するため、各種の湿式粉砕機を使用することが好ましい。
【００３１】
湿式粉砕機としては、攪拌ミル、ボールミル、高圧水を使用した粉砕機等が挙げられる。
【００３２】
本注入材の注入工法としては、単管ロット工法、単管ストレーナー工法、二重管単相工法、二重管複相工法、及び二重管ダブルパッカー工法等、現在使用されている工法が適用できる。単管注入工法では、ミキサーで二酸化ケイ素、塩基性炭酸カルシウム、水を一緒に混合して注入材としても良い。単管注入工法では、比較的硬化時間の短い注入材を使用する場合、二酸化ケイ素と水を含有する懸濁液１と、塩基性炭酸カルシウムと水を含有する懸濁液２をそれぞれ作製し、２つの懸濁液を単管の直前で合流する、いわゆる１．５ショットで注入することが好ましい。二重管注入工法では、二酸化ケイ素と水を含有する懸濁液１と、塩基性炭酸カルシウムと水を含有する懸濁液２をそれぞれ作製し、二重管にそれぞれの懸濁液を送り、注入管の先端部分で合流させる。
【実施例】
【００３３】
以下実験例により本発明を詳細に説明するが、本発明は、これら実験例に限定されるものではない。
【００３４】
実験例１
二酸化ケイ素100部、分散剤1部及び水200部を攪拌ミルで混合し懸濁液１とした。塩基性炭酸カルシウム100部と、水200部を、攪拌ミルにて混合し懸濁液２とした。懸濁液１と懸濁液２を、二酸化ケイ素100部に対して表１に示す量の塩基性炭酸カルシウムとなるように混合し、注入材を作製した。硬化時間、浸透性、ホモゲル強度、ｐＨ値の結果を表１に示す。実験Ｎｏ．１−１３は、塩基性炭酸カルシウムの代わりに、炭酸カルシウムを使用した。実験Ｎｏ．１−１４は、塩基性炭酸カルシウムの代わりに、水酸化カルシウムを使用した。
【００３５】
＜使用材料＞
二酸化ケイ素ａ：電気化学工業製、球状シリカ、ＳｉＯ２成分95％以上、一次粒子の平均粒子径0.40μｍ
塩基性炭酸カルシウムＡ：市販品、ｘ＝0.1、一次粒子の平均粒子径0.43μｍ
塩基性炭酸カルシウムＢ：市販品、ｘ＝0.2、一次粒子の平均粒子径0.44μｍ
塩基性炭酸カルシウムＣ：市販品、ｘ＝0.5、一次粒子の平均粒子径0.44μｍ
塩基性炭酸カルシウムＤ：市販品、ｘ＝0.8、一次粒子の平均粒子径0.44μｍ
塩基性炭酸カルシウムＥ：市販品、ｘ＝1.0、一次粒子の平均粒子径0.45μｍ
塩基性炭酸カルシウムＦ：市販品、ｘ＝2.0、一次粒子の平均粒子径0.45μｍ
塩基性炭酸カルシウムＧ：市販品、ｘ＝3.0、一次粒子の平均粒子径0.46μｍ
炭酸カルシウムＨ：市販品、重質炭酸カルシウム、ｘ＝０、一次粒子の平均粒子径0.30μｍ、比較例
水酸化カルシウムＩ：市販品、一次粒子の平均粒子径0.48μｍ、比較例
分散剤α：市販品、ポリアクリル酸塩系、固形分45％
水：水道水
【００３６】
＜測定方法＞
ｘ（２ＣａＣＯ３・ｘＣａ（ＯＨ）２・ｎＨ２Ｏ中のｘ）：化学分析により、ＣａＯとＣ（炭素量）の分析値を測定し、ｘを算出した。
一次粒子径の平均粒子径：レーザー回折散乱式粒度分布測定装置にて測定。試料に超音波をかけて測定した。
硬化時間：注入材をビニル袋に入れ、流動性が無くなるまでの時間を測定した。
浸透性：直径５ｃｍの土木学会基準ビニル袋に豊浦硅砂を20ｃｍになるように充填し、作製した注入材１リットルを上部面より静かに注ぎ入れ自然浸透させ、浸透長さを測定した。
ホモゲル強度：注入材を４×４×16ｃｍの型枠に流し込み、20℃で所定期間湿空養生し、ＪＩＳＲ ５２０１に準じ、圧縮強さを測定した。
ｐＨ値：材齢28日後の４×４×16ｃｍ供試体を１ｍｍ以下に粉砕し、粉砕した供試体100ｇを１リットルの水に入れ、20℃で３日間経過後の水のｐＨ値を測定した。
【００３７】
【表１】
2010126610.tif 000002
【００３８】
表１より、塩基性炭酸カルシウムの２ＣａＣＯ３・ｘＣａ（ＯＨ）２・ｎＨ２Ｏ中のｘ及び使用量には最適値があり、最適値で硬化時間、浸透性、ホモゲル強度、ｐＨ値が総合的に良好となる。炭酸カルシウムを使用した場合、注入材は硬化せず、強度が小さい。
水酸化カルシウムを使用した場合、瞬結し、浸透性を示さない。
【００３９】
実験例２
塩基性炭酸カルシウムＤを二酸化ケイ素100部に対して50部としたこと、二酸化ケイ素100部に対して表２の水量として懸濁液１としたこと、塩基性炭酸カルシウム100部に対して表２の水量として懸濁液２としたこと以外は、実施例１と同様の実験を行った。硬化時間、浸透性、ホモゲル強度、ｐＨ値の結果を表２に示す。
【００４０】
【表２】
2010126610.tif 000003
【００４１】
表２より、水量が大きくなるにつれて硬化時間が長くなり浸透性が良好となるが、ホモゲル強度が低下する傾向が認められる。
【００４２】
実験例３
塩基性炭酸カルシウムＤを二酸化ケイ素100部に対して50部としたこと、表３の二酸化ケイ素を用いたこと以外は、実施例１と同様の実験を行った。硬化時間、浸透性、ホモゲル強度、ｐＨ値の結果を表３に示す。
【００４３】
＜使用材料＞
二酸化ケイ素ｂ：電気化学工業製、球状シリカ、ＳｉＯ２成分99％、一次粒子の平均粒子径0.10μｍ
二酸化ケイ素ｃ：電気化学工業製、球状シリカ、ＳｉＯ２成分99％、一次粒子の平均粒子径0.50μｍ
二酸化ケイ素ｄ：電気化学工業製、球状シリカ、ＳｉＯ２成分99％、一次粒子の平均粒子径1.0μｍ
二酸化ケイ素ｅ：電気化学工業製、球状シリカ、ＳｉＯ２成分99％、一次粒子の平均粒子径3.5μｍ
二酸化ケイ素ｆ：市販品、シリカフューム、ＳｉＯ２成分92％、一次粒子の平均粒子径0.50μｍ
シリカゾルｇ：市販品、ＳｉＯ２成分95％以上、一次粒子の平均粒子径0.01μｍ
【００４４】
【表３】
2010126610.tif 000004
【００４５】
表３より、二酸化ケイ素の種類、平均粒子径に最適値があり、最適値で硬化時間、浸透性、ホモゲル強度、ｐＨ値が総合的に良好となる。
【００４６】
実験例４
二酸化ケイ素ａ100部と水200部を攪拌ミルで混合し懸濁液１とし、塩基性炭酸カルシウムＤ100部と水200部を湿式粉砕機（ホソカワミクロン社ディスパミル）にて混合し懸濁液２とした。懸濁液１と懸濁液２を１：１の容積比で二重管ダブルパッカー工法にて透水係数10-3cm/sの細砂土壌に注入した。７日後に注入した改良体を直径５cm×長さ10cmに切り出し、圧縮強度を測定した。改良前の細砂土壌の圧縮強度が0.0N/mm2であったのに対し、改良後の圧縮強度は5.6 N/mm2と高い値を示した。さらに、供試体を１ｍｍ以下に粉砕し、粉砕した供試体100ｇを１リットルの水に３日間入れた後の水のｐＨ値は、改良前の細砂土壌が7.4であったのに対し、改良後のｐＨ値は7.9と同等の値を示した。
一方、比較例として、溶液型である水ガラス系注入材を同様に細砂土壌に注入した。圧縮強度は、0.8 N/mm2と低く、ｐＨ値は12.8と高い値を示した。
【００４７】
本発明は、例えば、ダム、トンネル、都市土木等の基礎地盤の遮水性、変形性及び耐久性等の改良を行うための低アルカリ型の注入材に使用できる。
【００４８】
本発明は、従来の懸濁型注入材よりも良好な浸透性を有し、ホモゲル強度は従来の溶液型よりも高い強さを示し、耐久性に優れる等の効果が得られる。さらに、低アルカリ型であるため、環境への負荷が低減される。
【００４９】
本発明の注入材は、従来の溶液型注入材にはない耐久性を備えた注入材である。
【産業上の利用可能性】
【００５０】
本発明により、従来懸濁型注入材が不得意とした細砂やシルト、あるいは岩盤に生じている極めて小さな亀裂部にも浸透可能で、高耐久の注入材を提供することができる。又、水ガラス系注入材に比べｐＨ値が低いことから、環境への負荷が小さく、広い範囲への展開が図られる。